(57)【要約】  （燃料電池の使用に適していて特に直接メタノール燃料電池のアノードにおいて有用な）電極触媒を開示する。電極触媒は、単結晶相を有する合金を含み、前記合金はパラジウム５〜９５ａｔ％、ルテニウム５〜９５ａｔ％および他の金属の１０ａｔ％未満からなる（ただし、合金はパラジウム５０ａｔ％とルテニウム５０ａｔ％からなるものではない）。
2009545114.tif 000002
【特許請求の範囲】
【請求項１】
単結晶相を有する合金を含む電極触媒であって、
前記合金がパラジウム５〜９５ａｔ％と、
ルテニウム５〜９５ａｔ％と、
他の金属１０ａｔ％未満とからなり、
但し、前記合金はパラジウム５０ａｔ％とルテニウム５０ａｔ％からなるものではない、電極触媒。
【請求項２】
前記合金中のパラジウムの量が、少なくとも２０ａｔ％である、請求項１に記載の電極触媒。
【請求項３】
前記合金中のルテニウムの量が、少なくとも２０ａｔ％である、請求項１または請求項２に記載の電極触媒。
【請求項４】
前記合金中の他の金属の量が、５ａｔ％未満である、前記いずれかの請求項に記載の電極触媒。
【請求項５】
前記合金中のパラジウムの量が５〜４９ａｔ％、
前記合金中のルテニウムの量が５１〜９５ａｔ％、
他の金属の量が１０ａｔ％以下である、請求項１に記載の電極触媒。
【請求項６】
前記合金中のパラジウムの量が３０ａｔ％未満であるとき、前記合金中の他の金属の量が０ａｔ％より大きい、請求項１に記載の電極触媒。
【請求項７】
前記電極触媒が前記合金からなる、前記いずれかの請求項に記載の電極触媒。
【請求項８】
前記電極触媒が、高表面積担持材料上に担持される前記合金で構成されてなる、請求項１〜６のいずれか一項に記載の電極触媒。
【請求項９】
請求項１から８の何れか一項に記載の電極触媒の製造方法であって、
（ａ）パラジウム塩、ルテニウム塩および随意に他の金属の塩類を含む溶液を調製し、
（ｂ）ｐＨを調節することによって、随意に高表面積担持材料の存在下で、金属を共沈させ、
（ｃ）濾過し、
（ｄ）乾燥し、及び
（ｅ）還元雰囲気中での焼成することを含んでなる、製造方法。
【請求項１０】
請求項１〜８のいずれか一項に記載の電極触媒を溶媒中に分散して含み、さらにプロトン伝導性ポリマーを含んでなる、触媒インク。
【請求項１１】
ガス拡散材料と前記ガス拡散材料上に析出させた電極触媒層を備えてなり、
前記電極触媒層が請求項１〜８の何れか一項に記載の電極触媒を備えてなる、触媒化ガス拡散電極。
【請求項１２】
プロトン交換膜と前記膜上に析出させた電極触媒層を備えてなり、
前記電極触媒層が請求項１〜８の何れか一項に記載の電極触媒を備えてなる、触媒化膜。
【請求項１３】
請求項１〜８の何れか一項に記載の電極触媒を備えてなる、膜−電極接合体。
【請求項１４】
アノードが、請求項１〜８の何れか一項に記載の電極触媒を備えてなる、燃料電池。
【請求項１５】
アノードが、請求項１〜８の何れか一項に記載の電極触媒を含む、直接メタノール燃料電池。
【発明の詳細な説明】
【発明の分野】
【０００１】
本発明は、燃料電池、特に直接メタノール燃料電池での使用に適する触媒に関する。
【背景技術】
【０００２】
燃料電池は、電解質によって隔てられた２つの電極を含む電気化学電池である。燃料、例えば水素またはメタノールをアノードに供給し、酸化剤、例えば酸素または空気をカソードに供給する。電極で電気化学反応が起こり、燃料と酸化剤の化学エネルギーは電気エネルギーと熱に変換される。電極触媒は、アノードにおいては燃料の電気化学的酸化を促進するのに、カソードにおいては酸素の電気化学的還元を促進するのに用いられる。
【０００３】
プロトン交換膜（ＰＥＭ）燃料電池において、電解質は固体の重合膜である。この膜は電子については絶縁性であるが、イオンについては伝導性である。通常は、プロトン伝導性膜が用いられ、プロトン（アノードで生じる）は膜を通ってカソードに輸送され、そこで酸素と結合して水をつくる。
【０００４】
ＰＥＭ燃料電池の主構成要素は、膜−電極接合体（ＭＥＡ）として知られており、基本的に５枚の層からなる。中心層は、重合膜である。膜の両側には電極触媒層があり、電極触媒を含む。これはアノードとカソードとで異なる必要条件に合わせて調製されている。最後に、各電極触媒層に隣接してガス拡散層がある。ガス拡散層は反応物質を電極触媒層に到達させ得るものである必要があり、生成物が電極触媒層から除去され得るものでなければならず、また、電気化学反応によって発生する電流を通すものでなければならない。このため、ガス拡散層は、多孔性且つ電気伝導性でなければならない。
【０００５】
直接メタノール燃料電池は、携帯型電源駆動製品や電子装置（携帯電話、ラップトップコンピュータ等）に用い得る新たな電源として有望である。メタノールは、貯蔵および輸送が容易で、高いエネルギー密度を有する入手が容易な燃料である。メタノールまたはメタノールと水との混合物をアノードに供給し、酸化剤（通常、空気または酸素）をカソードに供給する。アノード反応とカソード反応は、以下の式で示される：
アノード：ＣＨ３ＯＨ  ＋  Ｈ２Ｏ  →  ＣＯ２  ＋  ６Ｈ＋  ＋  ６ｅ−
カソード：３／２Ｏ２  ＋  ６Ｈ＋  ＋  ６ｅ−  →  ３Ｈ２Ｏ
【０００６】
最新技術のアノード電極触媒は、プラチナ−ルテニウム合金であり、これはカーボン粒子等の導電性担持材料に担持してもよいし担持しなくてもよい。プラチナは高価な金属であり、本発明者らは、直接メタノール燃料電池で有用な活性を有するが、プラチナを全く用いないかより少量しか用いず、したがって、製造コストが低いアノード電極触媒を提供すべく努力した。本発明者らは、直接メタノール燃料電池で驚くほど高い活性を有するパラジウム−ルテニウム合金触媒を開発した。
【０００７】
米国特許第６，９９５，１１４号は直接メタノール燃料電池において有用なプラチナ−ルテニウム−パラジウム触媒を開示し、米国特許第５，２０８，２０７号は、燃料が改質油である燃料電池において有用なプラチナ−ルテニウム−パラジウム触媒を開示している。これらが開示している範囲は触媒が少なくとも１０％のプラチナ（原子百分率として表される）を含まなければならないことを示しており、実施例ではいずれも少なくとも２０％のプラチナを含んでいる。本発明者らは、（プラチナを含まないか含んでも１０％未満の）パラジウム−ルテニウム合金触媒が直接メタノール燃料電池のアノード電極触媒として有用な活性を有することを見出した。対照的に、パラジウムのみの触媒とルテニウムのみの触媒は、有用な触媒活性を持たない。米国特許第６，９９５，１１４号は、５０：５０Ｐｄ：Ｒｕ合金を表すという比較例（電極１３）を含む。この電極はメタノールの電気化学的酸化活性を示さないので、本発明者らはこの触媒がパラジウム−ルテニウム合金でなく、パラジウムとルテニウムの不活性混合物であると考えている。
【発明の概要】
【０００８】
本発明は、単結晶相を有する合金を含む電極触媒であって、前記合金がパラジウム５〜９５ａｔ％、ルテニウム５〜９５ａｔ％および他の金属１０ａｔ％未満からなる（ただし、合金はパラジウム５０ａｔ％とルテニウム５０ａｔ％からなるものではない）電極触媒を提供する。（注：「ａｔ％」は、原子百分率、すなわち、金属の原子または分子に基づく百分率を意味する）。
【０００９】
合金は単結晶相を有し、これはＸ線回折によって検出することができる。単結晶相は、金属混合物ではなく真の合金を示すものである。
【図面の簡単な説明】
【００１０】
【図１】図１は、本発明の電極触媒と比較例１および２の電極触媒を含む膜−電極接合体の８０℃における性能を示す。
【図２】図２は、本発明の電極触媒と比較例３の電極触媒を含む膜−電極接合体の８０℃における性能を示す。
【発明の詳細な説明】
【００１１】
本発明の第一の実施形態では、合金中のパラジウムの量は、少なくとも５ａｔ％であり、少なくとも１０ａｔ％が適当であり、好ましくは少なくとも２０ａｔ％、より好ましくは少なくとも３０ａｔ％である。合金中のルテニウムの量は、少なくとも５ａｔ％、少なくとも１０ａｔ％が適当であり、好ましくは少なくとも２０ａｔ％、最も好ましくは少なくとも３０ａｔ％である。合金中の他の金属の量は１０ａｔ％未満、好ましくは８ａｔ％未満であり、最も好ましくは５ａｔ％未満である。本発明の１つの実施形態では、合金はパラジウムとルテニウムからなり、他の金属の量は０ａｔ％である。
【００１２】
本発明の第二の実施形態では、合金中のパラジウムの量は５〜４９ａｔ％であり、１０〜４９ａｔ％が適当であり、より好ましくは２０〜４９ａｔ％であり、合金中のルテニウムの量は、５１〜９５ａｔ％であり、５１〜９０ａｔ％が適当であり、５１〜８０ａｔ％がより適当であり、他の金属の量は１０ａｔ％以下であり、５ａｔ％以下が適当である。
【００１３】
合金中のパラジウムの量が３０ａｔ％未満である場合、他の金属の量は０ａｔ％より大きいのが適当である。
【００１４】
「他の金属」という語は、合金に組み込み得るパラジウムとルテニウム以外の任意の金属を含む。本発明の１つの実施形態では、合金中の他の金属は、プラチナを含むかプラチナからなる。したがって、本発明の電極触媒はＰｄＲｕＰｔ合金触媒を含むが、本発明による触媒におけるＰｔの量は１０ａｔ％未満でなければならないので、これは従来技術によるＰｄＲｕＰｔ合金触媒とは異なるものである。
【００１５】
電極触媒は合金を含み、合金からなるものでもよい。他の実施形態においては、電極触媒は高表面積担持材料上に担持される合金を含み、高表面積担持材料上に担持される合金からなるものでもよい。好ましい高表面積担持材料は、カーボン、例えばカーボンブラックである。適当なカーボンは、ファーネスブラック、エクストラコンダクティブブラック、アセチレンブラックおよびこれらをグラファイト化したものを含む。カーボンの例としては、ケッチェン（Ｋｅｔｊｅｎ）ＥＣ３００Ｊ、バルカン（Ｖｕｌｃａｎ）ＸＣ７２Ｒおよびデンカ（Ｄｅｎｋａ）ブラックが挙げられる。
【００１６】
電極触媒が高表面積担持材料上に担持される場合、合金の担持量は１０重量％（担持材料の重量を基準とする）より大きいのが適当であり、好ましくは３０重量％より大きくて、最も好ましくは５０重量％より大きい。
【００１７】
本発明は、さらに以下の工程を含む、本発明による電極触媒の製造方法を提供する。
（ａ）パラジウム塩、ルテニウム塩および随意に他の金属の塩類を含む溶液を調製する工程；
（ｂ）ｐＨを調節することによって、随意に高表面積担持材料の存在下で、金属を共沈させる工程；
（ｃ）濾過工程；
（ｄ）乾燥工程；および
（ｅ）還元雰囲気中での焼成工程。
【００１８】
適当なパラジウムおよびルテニウム塩類としては、塩化ルテニウムおよび硝酸パラジウムが挙げられる。プラチナが合金に組み入れられる場合、適当な塩はヘキサクロロ白金酸である。担持型の電極触媒を調製するためには、カーボンブラック等の担持材料を工程（ｂ）に存在させる。非担持型の電極触媒を調製するひとつの方法では、炭酸カルシウム等の担持材料を工程（ｂ）において存在させ、次いで、硝酸等の酸で浸出することにより後で除去する。適当な還元雰囲気は、窒素中に５％の水素を含む気体混合物であり、適当な焼成条件は２００℃、３０分である。焼成工程は金属の合金化を促進する。
【００１９】
本発明は、本発明による電極触媒を溶媒中に分散した状態で含む触媒インクを提供する。触媒インクは、ペルフルオロ化スルホン酸ポリマー等のプロトン伝導性ポリマーをさらに含むのが適当である。触媒インクは、燃料電池において使用する電極触媒層を調製するのに適宜に用いられる。
【００２０】
本発明は、さらに、ガス拡散材料と前記ガス拡散材料上に析出させた電極触媒層を含み、電極触媒層が本発明による電極触媒を含む、触媒化ガス拡散電極を提供する。本発明はさらに、プロトン交換膜と前記膜上に析出させた電極触媒層を含み、電極触媒層が本発明による電極触媒を含む、触媒化膜を提供する。本発明は、さらに、本発明による電極触媒を含む膜−電極接合体を提供する。本発明は、さらに、アノードが本発明による電極触媒を含む燃料電池、特に直接メタノール燃料電池を提供する。触媒化ガス拡散電極、触媒化膜および膜−電極接合体の調製方法並びに燃料電池を組み立てる方法は、当業者の能力の範囲内である。
【００２１】
本発明は、さらに、以下の工程を含む本発明による直接メタノール燃料電池を操作する方法を提供する。
（ａ）アノードにメタノールおよび随意に水を供給する工程；および、
（ｂ）カソードに空気または酸素を供給する工程。
【発明の実施形態】
【００２２】
以下、実施例を参照して本発明を説明するが、これらは説明のためのものであって本発明を限定するものではない。
【００２３】
実施例１：ＰｄＲｕ合金触媒
カーボンブラック（Ｋｅｔｊｅｎ  ＥＣ３００Ｊ、５ｇ）を、シルバーソン（ｓｉｌｖｅｒｓｏｎ）ミキサー（５分、６０００ｒｐｍ）を使って水（２５０ｍｌ）と混合した。混合物は相当に粘稠になったので、１Ｌビーカーに移し水で４００ｍｌまで希釈した。カーボンスラリーを撹拌し、５０℃に加温し、ＮａＯＨ（１Ｍ）でｐＨを約９．０に調整した。ＲｕＣｌ３（６．３３ｇ、０．０２４７モル、Ｒｕ  ３９．４６％、Ｒｕ  およそ２．５ｇ）をビーカーに秤量し、硝酸Ｐｄ（１７．１２ｇ、０．０２３５モル、Ｐｄ  １４．１６％、Ｐｄ  およそ２．５ｇ）を加え、混合物を水で約２００ｍｌまで希釈し、徹底的に撹拌した。この溶液を約１０ｍｌ／分でカーボンスラリー中にポンプ圧送し、ｐＨを７．５に維持するためＮａＯＨ（１Ｍ）をｐＨ制御装置によって可変的な割合で加えた。塩の添加が完了してから、スラリーをさらに５０℃で３０分間撹拌した。次いで、触媒を濾過によって回収し、伝導率が１３０ｍＳ未満になるまで濾床上で洗浄した。触媒を真空オーブン中、室温で、次いで、１０５℃で１時間乾燥した。収量は１３．６８ｇであった。
【００２４】
触媒の一部（１．０ｇ）を５％Ｈ２／Ｎ２中２００℃（５℃／分で昇温）で３０分間熱処理した。収量は、０．７５ｇであった。Ｘ線回折プロフィール分析により、単一のパラジウム−ルテニウム合金の存在を確認した。ＰｄＲｕ微結晶サイズは３．１ｎｍであり、格子定数は３．８５Åであった。触媒上の金属担持重量％は以下の通りである：Ｐｄ  ２５％、Ｒｕ  ２５％（原子％：Ｐｄ  ４７．９％、Ｒｕ  ５２．１％）。
【００２５】
実施例２：ＰｄＲｕＰｔ合金触媒
カーボンブラック（Ｋｅｔｊｅｎ  ＥＣ３００Ｊ、２．２５ｇ）を、シルバーソンミキサー（５０００ｒｐｍ、１０分）を用い水（２５０ｍｌ）中に分散した。スラリーをオーバーヘッド撹拌機（ｏｖｅｒｈｅａｄ  ｓｔｉｒｒｅｒ）、ｐＨおよび温度プローブ並びにｐＨ制御装置に接続した２本の注入管を取り付けた１Ｌビーカーに移した。スラリーを室温で撹拌し、水で体積を３００ｍｌとした。ＲｕＣｌ３（３．１７ｇ、Ｒｕ  ３９．４６％、Ｒｕ  １．２５ｇ、０．０１２３モル）をおよそ４０ｍｌの水に溶解し、硝酸Ｐｄ（１５．６６ｇ、Ｐｄ  ７．９８％、Ｐｄ  １．２５ｇ、０．０１１７モル）と硝酸Ｐｔ（１．５２ｇ、Ｐｔ  １６．４１％、Ｐｔ  ０．２５ｇ、１．２８ｍｍｏｌ）を加えた。水で体積を１００ｍｌとし、この溶液をカーボンスラリーにおよそ１０ｍｌ／分で、また、ｐＨを７．０に維持するためＮａＯＨ（１Ｍ）を可変的な割合で加えた。添加完了後、スラリーを３．５時間（ｐＨ＝６．８）撹拌し、次いで、濾過した。伝導率が２０μＳ未満となるまで触媒を濾床上で洗浄した。触媒を１０５℃で一晩乾燥したところ、５．９１ｇの収量で得られた。
【００２６】
乾燥材料の一部（３．０９ｇ）を、５％Ｈ２／Ｎ２中２００℃（５℃／分で昇温）で３０分間焼成した。収量は、２．６２ｇであった。触媒上の金属担持重量％は以下の通りである：Ｒｕ  ２３．５％、Ｐｄ  ２３．５％およびＰｔ  ４．５％（原子％：Ｐｄ  ４６．３％、  Ｒｕ  ４８．９％、Ｐｔ  ４．８％）。
【００２７】
実施例３：ＰｄＲｕＰｔ合金触媒
カーボンブラック（Ｋｅｔｊｅｎ  ＥＣ３００Ｊ、２．２５ｇ）を、シルバーソンミキサー（５０００ｒｐｍ、１０分）を用い水（２５０ｍｌ）中に分散した。スラリーをオーバーヘッド撹拌機、ｐＨおよび温度プローブ並びにｐＨ制御装置に接続した２本の注入管を取り付けた１Ｌビーカーに移した。スラリーを室温で撹拌し、水で体積を３００ｍｌとした。ＲｕＣｌ３（３．１７ｇ、Ｒｕ  ３９．４６％、Ｒｕ  １．２５ｇ、０．０１２３モル）をおよそ４０ｍｌの水に溶解し、硝酸Ｐｄ（１５．６６ｇ、Ｐｄ  ７．９８％、Ｐｄ  １．２５ｇ、０．０１１７モル）を加えた。水で体積を１００ｍｌとし、この溶液をカーボンスラリーにおよそ１０ｍｌ／分で、また、ｐＨを７．０に維持するためＮａＯＨ（１Ｍ）を可変的な割合で加えた。添加完了後、スラリーを０．５時間（ｐＨ＝６．９）撹拌した。水（１０ｍｌ）に硝酸Ｐｔ（１．５２ｇ、Ｐｔ  １６．４１％、Ｐｔ  ０．２５ｇ、１．２８ｍｍｏｌ）に加えたものを、ｐＨを７．０に保つためにＮａＯＨ（１Ｍ）と共に、およそ１０ｍｌ／分で加えた。スラリーをさらに０．５時間撹拌し、次いで、濾過した。伝導率が４０μＳ未満となるまで触媒を濾床上で洗浄した。触媒を１０５℃で一晩乾燥したところ、６．０９ｇの収量で得られた。
【００２８】
乾燥材料の一部（３．０ｇ）を、５％Ｈ２／Ｎ２中２００℃（５℃／分で昇温）で３０分間焼成した。収量は、２．５１ｇであった。触媒上の金属担持重量％は以下の通りである：Ｒｕ  ２３．４％、Ｐｄ  ２３．４％およびＰｔ  ４．６％（原子％：Ｐｄ  ４６．８％、Ｒｕ  ４８．９％、Ｐｔ  ４．３％）。
【００２９】
実施例４：ＰｄＲｕ合金触媒
カーボンブラック（Ｋｅｔｊｅｎ  ＥＣ３００Ｊ、２．５ｇ）を、シルバーソンミキサー（５０００ｒｐｍ、５分）を用い水（１５０ｍｌ）中に分散した。スラリーをｐＨおよび温度プローブ並びにｐＨ制御装置に接続した２本の注入管を取り付けた１Ｌビーカーに移した。スラリーを水で２００ｍｌまで希釈し、上から（オーバーヘッドで）撹拌した。ＲｕＣｌ３（３．０９ｇ、Ｒｕ  ４０．４７％、Ｒｕ  １．２５ｇ、０．０１２４モル）をおよそ３０ｍｌの水に溶解し、硝酸Ｐｄ（１５．６６ｇ、Ｐｄ  ７．９８％、Ｐｄ  １．２５ｇ、０．０１１７モル）を加えた。水で体積を１００ｍｌとした。この塩溶液をカーボンスラリー中におよそ１０ｍｌ／分で、ｐＨを７．０に維持するためＮａＯＨ（１Ｍ）とともにポンプ圧送した。添加完了後、スラリーを１時間撹拌した。濾過によって触媒を回収し、伝導率が２０μＳ未満となるまで濾床上で洗浄した。触媒を１０５℃で一晩乾燥したところ、５．９６ｇの収量で得られた。
【００３０】
乾燥材料の一部（２．０ｇ）を、５％Ｈ２／Ｎ２中２５０℃（５℃／分で昇温）で３０分間焼成した。収量は、１．６６ｇであった。触媒上の金属担持重量％は以下の通りである：Ｒｕ  ２１．１％、Ｐｄ  ２１．５％（原子％：Ｐｄ  ４８．８％、Ｒｕ  ５１．２％）。
【００３１】
実施例５：ＰｄＲｕ合金触媒
カーボンブラック（Ｋｅｔｊｅｎ  ＥＣ３００Ｊ、５ｇ）を、シルバーソンミキサー（５０００ｒｐｍ、５分）を用い水（３００ｍｌ）を混合した。混合物は相当に粘稠になったので、１Ｌビーカーに移し水で４００ｍｌまで希釈した。カーボンスラリーを、上から（オーバーヘッドで）撹拌した。ＲｕＣｌ３（９．２７ｇ、Ｒｕ  ４０．２７％、Ｒｕ  ３．７５ｇ、０．０３７１モル）をビーカーに秤量し、数ｍｌの水に溶解し、硝酸Ｐｄ（１５．６６ｇ、Ｐｄ  ７．９８％、Ｐｄ  １．２５ｇ、０．０１１７モル）を加え、混合物を水で約２００ｍｌまで希釈し、徹底的に撹拌した。この溶液を約１０ｍｌ／分でカーボンスラリー中にポンプ圧送し、ｐＨを７．０に維持するためＮａＯＨ（１Ｍ）をｐＨ制御装置によって可変的な割合で加えた。塩の添加が完了してから、スラリーをさらに室温で１時間撹拌した。撹拌終了時のｐＨは６．５であった。次いで、触媒を濾過によって回収し、伝導率が３２μＳ未満となるまで濾床上で洗浄した。触媒を１０５℃で一晩乾燥したところ１２．０６ｇの収量で得られた。
【００３２】
乾燥材料の一部（４ｇ）を、５％Ｈ２／Ｎ２中２００℃（５℃／分で昇温）で３０分間焼成した。収量は、３．３８ｇであった。触媒上の金属担持重量％は以下の通りである：Ｒｕ  ３１．８％、Ｐｄ  １１．３％（原子％：Ｐｄ  ２６．２％、Ｒｕ  ７３．８％）。
【００３３】
実施例６：ＰｄＲｕＰｔ合金触媒
カーボンブラック（Ｋｅｔｊｅｎ  ＥＣ３００Ｊ、２．２５ｇ）を、シルバーソンミキサー（５０００ｒｐｍ、１０分）を用い水（２５０ｍｌ）を混合した。スラリーを１Ｌビーカー（５０ｍｌの水ですすいだ）に移し上から（オーバーヘッドで）撹拌した。ビーカーには、ｐＨ制御装置に接続した温度およびｐＨプローブ並びに２本の注入管を取り付けた。ＲｕＣｌ３（４．７５ｇ、Ｒｕ  ３９．４６％、Ｒｕ  １．８７５ｇ）を水（３０ｍｌ）に溶解し、硝酸Ｐｄ（７．４９ｇ、Ｐｄ  ８．３４％、Ｐｄ  ０．６２５ｇ）溶液を加え、水で体積を１００ｍｌとした。この溶液をおよそ１０ｍｌ／分でカーボンスラリー中にポンプ圧送し、また、ｐＨを７．０に維持するためＮａＯＨ（１Ｍ）を可変的な割合で加えた。添加完了後、スラリーを３０分間撹拌し、次いで硝酸Ｐｔ（１．５２ｇ、Ｐｔ  １６．４１％、Ｐｔ  ０．２５ｇ）を手作業でピペットを用いスラリーに加えた。最終的なｐＨが８．４になるようにＮａＯＨを加えた。スラリーを４５分間撹拌した。次いで、触媒を濾過によって回収し、伝導率が４０μＳ未満になるまで濾床上で洗浄した。触媒を１０５℃で数日乾燥したところ、収量６．２９ｇで得られた。
【００３４】
乾燥材料の一部（２ｇ）を５％Ｈ２／Ｎ２中２００℃（５℃／分で昇温）で１時間焼成した。収量は、１．６４ｇであった。触媒上の金属担持重量％は以下の通りである：Ｒｕ  ３３．９％、Ｐｄ  １１．６％、Ｐｔ  ４．７％（原子％：Ｐｄ  ２３．４％、Ｒｕ  ７２．３％、Ｐｔ  ４．３％）。
【００３５】
実施例７：ＰｄＲｕＰｔ合金触媒
Ｋｅｔｊｅｎ  ＥＣ３００Ｊ（２．０ｇ）を、シルバーソンミキサー（５０００ｒｐｍ、１０分）を用い水（２５０ｍｌ）中に分散した。スラリーを１Ｌビーカー（５０ｍｌの水ですすいだ）に移し、上から（オーバーヘッドで）撹拌した。ビーカーには、ｐＨ制御装置に接続した温度およびｐＨプローブ並びに２本の注入管を取り付けた。ＲｕＣｌ３（４．７５ｇ、Ｒｕ  ３９．４６％）を水（３０ｍｌ）に溶解し、パラジウム硝酸塩（７．４９ｇ、Ｐｄ  ８．３４％）溶液を加え、体積を１００ｍｌとした。この溶液をおよそ１０ｍｌ／分でカーボンスラリー中にポンプ圧送し、また、ｐＨを７．０に維持するためＮａＯＨを可変的な割合で加えた。添加完了後、スラリーを３０分間撹拌し、次いで硝酸Ｐｔ（１．５２ｇ、Ｐｔ  １６．４１％）を手作業でピペットを用いスラリーに加えた。最終的なｐＨが８．０になるようにＮａＯＨを加えた。スラリーを４５分間撹拌した。触媒を濾過によって回収し、伝導率が２０μＳ未満になるまで濾床上で洗浄した。材料を１０５℃で乾燥した。収量＝５．９３ｇ。
【００３６】
乾燥試料の一部（２ｇ）を５％Ｈ２／Ｎ２中２００℃（５℃／分で昇温）で１時間焼成した。試料を、焼成（４Ｃ発熱）の後、不動態化した。収量＝１．６４ｇ。触媒上の金属担持重量％は以下の通りである：Ｒｕ  ３４．５％、Ｐｄ  １１．７％、Ｐｔ  ９．１％（原子％：Ｐｄ  ２２．１％、Ｒｕ  ６８．４％、Ｐｔ  ９．５％）。
【００３７】
比較例１：Ｐｄ触媒
カーボンブラック（Ｋｅｔｊｅｎ  ＥＣ３００Ｌ  ４０ｇ）をシルバーソンミキサー（１０分、４８００ｒｐｍ）を用い水（２．５Ｌ）で２バッチのスラリーにした。スラリーを３．３Ｌまで希釈し、反応ビーカーには、温度プローブおよびｐＨプローブ並びに２本の注入管を取り付けた。硝酸Ｐｄ（７０．６２ｇ、Ｐｄ  １４．１６％、Ｐｄ  １０ｇ）を水で４００ｍｌまで希釈し、約１０ｍｌ／分でカーボンスラリー中にポンプ圧送した。また、ｐＨを６．９に維持するためｐＨ制御装置を使用してＮａＯＨ（１Ｍ）を可変的な割合で加えた。温度は、調製の間、２２℃を上回らなかった。触媒スラリーを、９０分間周囲温度で撹拌した。試料を、濾過によって回収した。触媒と洗浄液（５Ｌ）を反応ビーカーに戻し、再度スラリー化した。ｐＨを８．０に調整するためＮａＯＨを加えた。スラリーを２０分間撹拌し、次いで、一晩放置した。試料を濾過によって回収し、濾液の伝導率が８００ｍＳ未満になるまで濾床上で洗浄した。試料を、オーブン中１０５℃で一晩乾燥した。収量は、５４．４ｇであった。
【００３８】
未還元触媒の一部（１０．５ｇ）を５％Ｈ２／Ｎ２中１２０℃で４５分（４℃／分で昇温）焼成した。収量は、９．２６ｇであった。Ｐｄの担持量は、カーボンブラックの重量を基準として２０ｗｔ％であった。
【００３９】
比較例２：Ｒｕ触媒
カーボンブラック（Ｋｅｔｊｅｎ  ＥＣ３００Ｊ、３．７５ｇ）を、シルバーソンミキサー（５分、５０００ｒｐｍ）を用い水（３００ｍｌ）中に加えてスラリーにした。
【００４０】
ＲｕＣｌ３（３．１７ｇ、Ｒｕ  ３９．４６％、Ｒｕ  １．２５ｇ、１２．３ｍｍｏｌ）を水（１００ｍｌ）に溶解し、攪拌カーボンスラリー中におよそ１０ｍｌ／分でポンプ圧送した。ｐＨが３．０に落ちるとすぐに、ｐＨを３．０に維持するためにＮａＯＨ（０．５Ｍ）をｐＨ制御装置によって可変的な割合で加えた。添加終了後、スラリーをさらに１時間撹拌したところ、ｐＨはゆっくり低下したので、ｐＨを３．０に維持するために少量の塩基を間をおいて加えた。１時間経過後、触媒を濾過したが、濾液にはＲｕの存在を示す着色が見られた。濾液と触媒を反応ビーカーに戻した。スラリーを４５℃に加温し、ｐＨを再び３．０に戻るように調節した。約１時間経過後、触媒を再度濾過した。伝導率が２００μＳ未満になるまで触媒を濾床上で洗浄し、次いで水に再度スラリー化し、一晩沈澱させた。固体重炭酸アンモニウム（約２ｇ）を加え、触媒を濾過し、濾床上、水１Ｌで洗浄した。
【００４１】
試料を、オーブン中１０５℃で乾燥した。収量は５．７３ｇであった。
【００４２】
触媒の一部（３ｇ）を５％Ｈ２／Ｎ２中２００℃で３０分間焼成した。収量は、２．７９ｇであった。Ｒｕの担持重量は、カーボンブラックの重量を基準として２５ｗｔ％であった。
【００４３】
比較例３：ＰｔＲｕ合金触媒
市販のＰｔＲｕ触媒（ジョンソンマッセイ（Ｊｏｈｎｓｏｎ  Ｍａｔｔｈｅｙ）製ＨｉＳｐｅｃ（登録商標）１２１００）を入手した。カーボンブラックの重量を基準としてＰｔの担持重量は５０ｗｔ％であり、Ｒｕの担持重量は２５ｗｔ％であった。
【００４４】
すべての例の概要を表１にまとめた。
【表１】
2009545114.tif 000003
【００４５】
直接メタノール燃料電池の試験
実施例１〜７および３つの比較例の触媒を用いて膜−電極接合体を調製した。触媒は、ＥＰ  ０  ７３１  ５２０で概説される技術を使用してインクとし、アノード電極触媒層を調製するのに用いた。アノードの触媒担持量を表２に示す。カソード電極触媒層は、カーボン電極触媒上に標準的なＰｔを含んだものとした。
【表２】
2009545114.tif 000004
【００４６】
膜−電極接合体は、直接メタノール試験電池において試験した。
【００４７】
図１は、本発明の電極触媒と比較例１および２の電極触媒を含む膜−電極接合体の８０℃における性能を示す。本発明の電極触媒を含むＭＥＡの性能はＰｄのみの触媒およびＲｕのみの触媒を含むＭＥＡの性能より顕著に優れている。
【００４８】
図２は、本発明の電極触媒と比較例３の電極触媒を含む膜−電極接合体の８０℃における性能を示す。性能は質量活性、すなわち、電極上のＰｔのｍｇ当たりの活性として示す。本発明の電極触媒を含むＭＥＡではプラチナ担持量（表２参照）は顕著に低く、Ｐｔのｍｇ当たりの活性は比較例よりも改善されている。このように、低いプラチナ担持量で、したがって低コストで高性能の電極触媒を調製することが可能となった。
【図１】
2009545114.tif 000005
【図２】
2009545114.tif 000006
【国際調査報告】
2009545114.tif 000007
2009545114.tif 000008
2009545114.tif 000009